(57)【要約】  少なくとも１つのポリクロロプレン；少なくとも１つのエポキシシラン；少なくとも１つのアミンシラン；少なくとも１つの不飽和シラン；および少なくとも１つの有機溶媒を含んでなる耐酸性接着剤組成物は、優れた初期剥離強度および電解質溶液に浸漬した後の最終剥離強度を示し、良好な耐酸性を示す。【特許請求の範囲】
【請求項１】
（ａ）少なくとも１つのポリクロロプレンゴム；
（ｂ）少なくとも１つのエポキシシラン；
（ｃ）少なくとも１つのアミノシラン；
（ｄ）少なくとも１つの不飽和シラン；および
（ｅ）少なくとも１つの有機溶媒
を含んでなる耐酸性接着剤組成物。
【請求項２】
エポキシシランはエポキシ化アルコキシシランであり、好ましくは、グリシドキシプロピルトリメトキシシラン、グリシドキシプロピルトリエトキシシラン、β−（３，４−エポキシシクロヘキシル）−エチルトリメトキシシラン、３−メタクリルオキシプロピルトリメトキシシラン、３−メタクリルオキシプロピルトリエトキシシランおよびそれらの任意の組み合わせから選択される、請求項１に記載の耐酸性接着剤組成物。
【請求項３】
エポキシシランの含有量は、組成物の総重量に基づいて、０．２〜１重量％、好ましくは０．４〜０．６重量％である、請求項１または２に記載の耐酸性接着剤組成物。
【請求項４】
アミノシランはアミン含有アルコキシシランであり、好ましくは、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、γ−（２−アミノエチル）アミノプロピルトリメトキシシラン、γ−（６−アミノヘキシル）アミノプロピルトリメトキシシラン、Ｎ−（２−アミノエチル）−３−アミノプロピルメチルジメトキシシラン、Ｎ−２−（アミノエチル）−３−アミノプロピルトリメトキシシラン、３−アミノプロピルトリエトキシシラン、４−アミノ−３，３−ジメチルブチルトリメトキシシラン、４−アミノ−３，３−ジメチルブチルジメトキシメチルシラン、３−（Ｎ−エチルアミノ）−２−メチルプロピルトリメトキシシラン、Ｎ−エチル−３−アミノ−２−メチルプロピルトリメトキシシラン、Ｎ−エチル−３−アミノ−２−メチルプロピルジエトキシメチルシラン、Ｎ−エチル−３−アミノ−２−メチルプロピルトリエトキシシラン、Ｎ−エチル−３−アミノ−２−メチルプロピルメチルジメトキシシラン、Ｎ−ブチル−３−アミノ−２−メチルプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシランおよびそれらの任意の組み合わせから選択される、請求項１〜３のいずれかに記載の耐酸性接着剤組成物。
【請求項５】
アミノシランの含有量は、組成物の総重量に基づいて、０．２〜２重量％、好ましくは０．４〜１重量％である、請求項１〜４のいずれかに記載の耐酸性接着剤組成物。
【請求項６】
不飽和シランはエチレン性不飽和アルコキシシランであり、好ましくは、ビニルトリメトキシシラン、ビニルトリエトキシシラン、ビニルトリス（２−メトキシエトキシ）シランおよびそれらの任意の組み合わせから選択される、請求項１〜５のいずれかに記載の耐酸性接着剤組成物。
【請求項７】
不飽和シランの含有量は、組成物の総重量に基づいて、０．２〜２重量％、好ましくは０．４〜１重量％である、請求項１〜６のいずれかに記載の耐酸性接着剤組成物。
【請求項８】
アクリル変性ハロゲン化ポリオレフィン、メタクリル変性ハロゲン化ポリオレフィンおよびそれらの任意の組み合わせから好ましくは選択される、少なくとも１つの安定剤を更に含んでなる、請求項１〜７のいずれかに記載の耐酸性接着剤組成物。
【請求項９】
飽和アルコキシシラン、飽和アルキルシランおよびそれらの任意の組み合わせから好ましくは選択される、少なくとも１つの飽和シランを更に含んでなる、請求項１〜８のいずれかに記載の耐酸性接着剤組成物。
【請求項１０】
スチレン−ブタジエン−スチレン（ＳＢＳ）ブロックコポリマー、スチレン−イソプレン−スチレン（ＳＩＳ）ブロックコポリマー、スチレン−エチレン−ブチレン−スチレン（ＳＥＢＳ）ブロックコポリマー、スチレン−エチレン−プロピレン−スチレン（ＳＥＰＳ）ブロックコポリマー、エチレンプロピレンメチレン（ＥＰＭ）、エチレンプロピレンジエンメチレン（ＥＰＤＭ）およびそれらの任意の組み合わせから好ましくは選択される、少なくとも１つのフィルム形成剤を更に含んでなる、請求項１〜９のいずれかに記載の耐酸性接着剤組成物。
【請求項１１】
少なくとも１つの粘着付与剤、少なくとも１つの接着促進剤および少なくとも１つの金属酸化物を更に含んでなる、請求項１〜１０のいずれかに記載の耐酸性接着剤組成物。
【請求項１２】
（ａ）８〜２５重量％の少なくとも１つのポリクロロプレンゴム；
（ｂ）０．２〜１重量％の少なくとも１つのエポキシシラン；
（ｃ）０．２〜２重量％の少なくとも１つのアミノシラン；
（ｄ）０．２〜２重量％の少なくとも１つの不飽和シラン；
（ｅ）１〜５重量％の少なくとも１つの安定剤；
（ｆ）４〜１０重量％の少なくとも１つの粘着付与剤；
（ｇ）０．３〜１０重量％の少なくとも１つの接着促進剤；
（ｈ）２０〜８０重量％の少なくとも１つの有機溶媒；
（ｉ）０．２〜３重量％の少なくとも１つの飽和シラン；
（ｊ）０．３〜２重量％の少なくとも１つのフィルム形成剤；および
（ｋ）０．２〜４重量％の少なくとも１つの金属酸化物；
を、全成分の重量％が合計１００重量％となるように含んでなる、請求項１〜１１のいずれかに記載の耐酸性接着剤組成物。
【請求項１３】
下記工程：
（ａ）ポリクロロプレンゴムを粉砕する工程；
（ｂ）粉砕したポリクロロプレンゴムを場合により添加されてよい金属酸化物と一緒に加熱し、ロールミルによりポリクロロプレンゴムシートを形成する工程；
（ｃ）有機溶媒、不飽和シランおよび場合により添加されてよい飽和シランを混合し、均一な混合物を生成する工程；
（ｄ）工程（ｂ）のポリクロロプレンゴムシートを工程（ｃ）の均一な混合物に溶解し、溶液を生成する工程；
（ｅ）場合により、該溶液に粘着付与剤、接着促進剤、フィルム形成剤および安定剤を添加する工程；
（ｆ）エポキシシランおよびアミンシランを混合する工程；および
（ｇ）エポキシシランおよびアミンシランの混合物を、工程（ｄ）または工程（ｅ）の溶液に添加する工程；
を含んでなり、工程（ａ）〜（ｇ）は窒素ガスにより保護されている、請求項１〜１２のいずれかに記載の耐酸性接着剤組成物の製造方法。
【請求項１４】
請求項１〜１２のいずれかに記載の耐酸性接着剤組成物により接合された物品。
【請求項１５】
請求項１４に記載の物品を含んでなる電池。
【発明の詳細な説明】
【技術分野】
【０００１】
本発明は、少なくとも１つのポリクロロプレン；少なくとも１つのエポキシシラン；少なくとも１つのアミンシラン；少なくとも１つの不飽和シラン；および少なくとも１つの有機溶媒を含んでなる耐酸性接着剤組成物に関する。本発明の耐酸性接着剤組成物は、優れた初期剥離強度および電解質溶液に浸漬した後の最終剥離強度を示し、良好な耐酸性を示す。
【背景技術】
【０００２】
リチウムイオン電池は、非常に薄い形状とコンパクトなサイズを有するにもかかわらず、高エネルギーを出力するため、携帯電話、ラップトップ、カメラなどの携帯端末機器の充電式電池として広く使用されている。
【０００３】
リチウムイオン電池の開発の制限の１つは、リチウムイオン電池の正極、負極、セパレーターおよび電解質溶液を収容するためのパッケージ材料である。リチウムイオン電池における電解質溶液は、典型的には、電解質として作用するＬｉＰＦ６およびＬｉＢＦ４などのリチウム塩を含有する。水の存在下で、リチウム塩は加水分解されてフッ化水素（ＨＦ）酸を生成し、金属表面を腐食させる。従って、パッケージ材料は、通常、アルミニウム層またはニッケル層を付着させたポリエチレン（ＰＥ）層またはポリプロピレン（ＰＰ）層などの、金属層を付着させたポリマー層で形成されている。ポリマー層は、電解質溶液の腐食に対する金属層の保護層として機能する。
【０００４】
しかし、ポリマー材料は通常分極率が小さく、接着が非常に困難である。ポリマー層を金属層に接合するためには、しばしば、ポリマー層の表面を最初に処理する必要がある。クロメート転化処理は、この目的のための最も効果的な方法の１つであることが証明されている。グラフト変性もまた、ポリマー層と金属層の間の接合強度を改善するために用いられている。極性モノマーでグラフトされたポリマー層は、ポリマー層と金属層の間の接着強度を改善するより高い表面極性を有することができる。
【０００５】
ポリマー層を金属層に付着させる開発にはかなりの進歩が見られてきたが、２つの層の間の剥離強度は、リチウムイオン電池に使用されるパッケージ材料の需要を満たすほど十分高くはない。加えて、ポリマー層の表面を処理するプロセスは、複雑で費用もかかる。
【発明の概要】
【発明が解決しようとする課題】
【０００６】
したがって、ポリマー層と金属層の間の接合を改善し、金属層を電解質溶液による腐食から保護するための耐酸性接着剤組成物を開発する必要性が存在する。
【課題を解決するための手段】
【０００７】
本発明は、
（ａ）少なくとも１つのポリクロロプレンゴム；
（ｂ）少なくとも１つのエポキシシラン；
（ｃ）少なくとも１つのアミノシラン；
（ｄ）少なくとも１つの不飽和シラン；および
（ｅ）少なくとも１つの有機溶媒
を含んでなる耐酸性接着剤組成物に関する。
【０００８】
本発明の耐酸性接着剤組成物は、優れた初期剥離強度および電解質溶液に浸漬した後の優れた最終剥離強度を示す。また、耐酸性接着剤組成物の最終剥離強度は初期剥離強度と比べてあまり低下せず、これは接着剤組成物が良好な耐酸性を有することを示す。
【０００９】
本発明はまた、下記工程：
（ａ）ポリクロロプレンゴムを粉砕する工程；
（ｂ）粉砕したポリクロロプレンゴムを場合により添加されてよい金属酸化物と一緒に加熱し、ロールミルによりポリクロロプレンゴムシートを形成する工程；
（ｃ）有機溶媒、不飽和シランおよび場合により添加されてよい飽和シランを混合し、均一な混合物を生成する工程；
（ｄ）工程（ｂ）のポリクロロプレンゴムシートを工程（ｃ）の均一な混合物に溶解し、溶液を生成する工程；
（ｅ）場合により、該溶液に粘着付与剤、接着促進剤、フィルム形成剤および安定剤を添加する工程；
（ｆ）エポキシシランおよびアミンシランを混合する工程；および
（ｇ）エポキシシランおよびアミンシランの混合物を、工程（ｄ）または工程（ｅ）の溶液に添加する工程；
を含んでなる、耐酸性接着剤組成物の製造方法であって、窒素ガスによる保護を伴って実施する方法に関する。
【００１０】
本発明はまた、耐酸性接着剤組成物により接合された物品に関する。
【００１１】
本発明はまた、物品を含んでなる電池に関する。
【００１２】
本発明はまた、電池を含んでなる携帯機器または電気自動車に関する。
【発明を実施するための形態】
【００１３】
以下において、本発明をより詳細に説明する。説明された各態様は、反対であることが明確に示されていない限り、他の任意の１つまたは複数の態様と組み合わせることができる。特に、好ましいまたは有利であると示されている任意の特徴は、好ましいまたは有利であると示されている他の１つまたは複数の特徴と組み合わせることができる。
【００１４】
本明細書において、使用されている用語は、他に記載のない限り、下記定義に従って解釈されるべきである。
【００１５】
本明細書において、単数表現の「a」、「an」および「the」は、文脈から明らかにそうでない場合を除き単数および複数の両方の指示対象を包含する。
【００１６】
本明細書において用いる用語「含んでなり」、「含んでなる」および「含まれる」は、「包含し」、「包含する」、「含有し」または「含有する」と同義であり、包括的またはオープンエンドであり、追加の記載されていない要素、成分または方法工程を排除するものではない。
【００１７】
数値の終点の記載には、それぞれの範囲内に含まれる全ての数および分数、並びに記載されている終点が含まれる。
本明細書で引用される全ての参考文献は、参照によりその全体が本明細書に組み込まれる。
【００１８】
特に定義されていない限り、技術的および科学的用語を包含する、本発明の開示で使用される全ての用語は、本発明が属する技術分野の当業者によって一般的に理解される意味を有する。更なるガイダンスによって、本発明の教示をよりよく理解するために用語定義が含まれる。
【００１９】
ポリクロロプレンゴム
本発明のポリクロロプレンゴムは、クロロプレンホモポリマー、およびクロロプレンと共重合できる他のモノマーとクロロプレンとのコポリマーを意味する。本発明において使用するためのクロロプレンと共重合できる他のモノマーは、メチルアクリレート、ブチルアクリレートおよび２−エチルヘキシルアクリレートのようなアクリル酸エステル；メチルメタクリレート、ブチルメタクリレートおよび２−エチルヘキシルメタクリレートのようなメタクリル酸エステル；２，３−ジクロロ−１，３−ブタジエン、１−クロロ−１，３−ブタジエン、ブタジエン、イソプレン、エチレン、スチレン、アクリロニトリルおよびそれらの誘導体を包含するが、これらに限定されない。
【００２０】
市販のポリクロロプレンゴムの例は、例えば、DuPont社製のNeoprene WHVおよびNeoprene W；東ソー株式会社製のSkprene G-40S-1、Skyprene Y-30SおよびSkyprene 580Hである。
【００２１】
本発明のいくつかの態様では、本発明の耐酸性接着剤組成物におけるポリクロロプレンゴムの量は、組成物の総重量に基づいて、５〜２０重量％、好ましくは１０〜１５重量％である。
【００２２】
エポキシシラン
本発明のエポキシシランは、カップリング剤として機能する。いくつかの態様において、エポキシシランは、少なくとも１つのエポキシ化アルコキシシランを含み、これは、ケイ素原子に結合する少なくとも１つのアルコキシ基および少なくとも１つのエポキシ基を含んでなる。
【００２３】
エポキシシランの例は、グリシドキシプロピルトリメトキシシラン、グリシドキシプロピルトリエトキシシラン、β−（３，４−エポキシシクロヘキシル）−エチルトリメトキシシラン、３−メタクリルオキシプロピルトリメトキシシラン、３−メタクリルオキシプロピルトリエトキシシランおよびそれらの任意の組み合わせである。エポキシシランの具体的な例を以下に示す。
【化１】
2021516266.tif 000002
【００２４】
市販のエポキシシランの例は、例えば、信越化学工業株式会社製のKMB 403；Momentive社製のSILQUEST A187；およびEvonic Industries AG製のDynasylan GLYMOである。
【００２５】
本発明のいくつかの態様では、本発明のエポキシシランの量は、組成物の総重量に基づいて、０．２〜１重量％、好ましくは０．４〜０．６重量％である。
【００２６】
アミノシラン
本発明のアミノシランは、カップリング剤として機能する。いくつかの態様において、アミノシランは、少なくとも１つのアミン含有アルコキシシランを含み、これは、ケイ素原子に結合した少なくとも１つのアルコキシ基および少なくとも１つのアミノ基を含んでなる。
【００２７】
アミノシランの例は、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、γ−（２−アミノエチル）アミノプロピルトリメトキシシラン、γ−（６−アミノヘキシル）アミノプロピルトリメトキシシラン、Ｎ−（２−アミノエチル）−３−アミノプロピルメチルジメトキシシラン、Ｎ−２−（アミノエチル）−３−アミノプロピルトリメトキシシラン、３−アミノプロピルトリエトキシシラン、４−アミノ−３，３−ジメチルブチルトリメトキシシラン、４−アミノ−３，３−ジメチルブチルジメトキシメチルシラン、３−（Ｎ−エチルアミノ）−２−メチルプロピルトリメトキシシラン、Ｎ−エチル−３−アミノ−２−メチルプロピルトリメトキシシラン、Ｎ−エチル−３−アミノ−２−メチルプロピルジエトキシメチルシラン、Ｎ−エチル−３−アミノ−２−メチルプロピルトリエトキシシラン、Ｎ−エチル−３−アミノ−２−メチルプロピルメチルジメトキシシラン、Ｎ−ブチル−３−アミノ−２−メチルプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシランおよびそれらの任意の組み合わせを包含するが、これらに限定されない。アミノシランの具体的な例を以下に示す。
【化２】
2021516266.tif 000003
【００２８】
市販のアミノシランの例は、例えば、信越化学工業株式会社製のKMB 603；Momentive社製のSILQUEST A1120；およびWacker Chemie AG製のGENIOSIL GF9である。
【００２９】
本発明のいくつかの態様において、アミノシランの量は、組成物の総重量に基づいて、０．２〜２重量％、好ましくは０．４〜１重量％である。
【００３０】
不飽和シラン
本発明の不飽和シランは、１個以上の非芳香族炭素−炭素二重結合を有する一般的なシランを意味する。不飽和シランは、カップリング剤として機能し、ビニルトリメトキシシラン、ビニルトリエトキシシラン、ビニルトリス（２−メトキシエトキシ）シランおよびそれらの任意の組み合わせからなる群から選択される、エチレン性不飽和アルコキシシランであることが好ましい。
【００３１】
市販の不飽和シランは、例えば、信越化学工業株式会社製のKMB 1003；Momentive社製のSILQUEST A 171；およびEnvonic Industries AG製のDynasylan VTMOである。
【００３２】
本発明のいくつかの態様において、不飽和シランの量は、組成物の総重量に基づいて、０．２〜２重量％、好ましくは０．４〜１重量％である。
【００３３】
有機溶媒
本発明の有機溶媒は、一般的な有機溶媒を意味し、芳香族溶媒、ケトン化合物、脂肪族溶媒、脂環式溶媒、エステル溶媒、塩素化炭化水素化合物およびそれらの任意の組み合わせからなる群から選択されてよい。
【００３４】
本発明のいくつかの態様において、有機溶媒は、トルエン、キシレン、アセトン、メチルエチルケトン、ヘキサン、シクロヘキサン、メチルシクロヘキサン、酢酸エチル、酢酸ブチル、ジクロロメタンおよびそれらの任意の組み合わせから選択されてよい。
【００３５】
市販の有機溶媒は、例えば、SK Chemicals社製のＭＣＨ、ＥＡおよびＣＨである。
【００３６】
本発明のいくつかの態様において、有機溶媒の量は、組成物の総重量に基づいて、２０〜８０重量％、好ましくは５０〜７５重量％である。
【００３７】
他の任意添加剤
粘着付与剤
本発明の粘着付与剤は、一般的な粘着付与剤を意味し、脂肪族石油樹脂、環式石油樹脂、芳香族石油樹脂、ガム樹脂、ロジンエステル、合成テルペン樹脂、天然テルペン樹脂およびそれらの任意の組み合わせを包含するが、これらに限定されない。
【００３８】
市販の粘着付与剤の例は、例えば、荒川化学株式会社製のTamanol 803L；Eastman社製のC100R、C100W、H130RおよびH130W；Henghe China社製のH5-1000およびH5-1001；Kolon Industries社製のSU90、SU100、SU120およびSU130；Idemitsu社製のI-Marv P90、I-Marv P100およびI-Marv P120；Eastman社製のRegalite R1100、Regalite R1120およびRegalite S1100；Jinhai Chengguang社製のJH-6100およびJH-6125である。
【００３９】
本発明のいくつかの態様において、粘着付与剤の量は、組成物の総重量に基づいて、４〜１０重量％、好ましくは５〜７重量％である。
【００４０】
接着促進剤
本発明接着促進剤は、一般的な接着促進剤を意味し、好ましくは変性ポリオレフィンであり、より好ましくは塩素化ポリオレフィンおよびアクリル変性ポリオレフィンである。
【００４１】
本発明のいくつかの態様において、接着促進剤は、塩素化ポリプロピレン、アクリル変性ポリプロピレンおよびそれらの任意の組み合わせから選択してよい。
【００４２】
市販の接着促進剤の例は、例えば、東洋紡株式会社製のHardren DX-526P；および日本製紙株式会社製のAUROREN 550Sである。
【００４３】
本発明のいくつかの態様において、接着促進剤の量は、組成物の総重量に基づいて、０．３〜１０重量％、好ましくは０．５〜６重量％である。
【００４４】
安定剤
本発明の安定剤は、アクリル変性ハロゲン化ポリオレフィンまたはメタクリル変性ハロゲン化ポリオレフィンまたはそれらの組み合わせを意味する。
【００４５】
いくつかの態様では、安定剤は、アクリル変性塩素化ポリエチレン、アクリル変性塩素化ポリプロピレン、アクリル変性塩素化ポリブテンおよびそれらの任意の組み合わせから選択してよい。
【００４６】
市販の安定剤は、例えば、Changzhou Hengbang Chemical Co., Ltd.製のXM 200である。
【００４７】
本発明のいくつかの態様において、安定剤の量は、組成物の総重量に基づいて、１〜５重量％、好ましくは２〜５重量％である。
【００４８】
飽和シラン
いかなる理論にも限定されることは意図しないが、本発明の飽和シランは、耐酸性接着剤組成物中に存在し得る水を吸収する機能を有し得、エポキシシラン、アミノシランおよび不飽和シランが水と反応することを防ぎ得る。いくつかの態様において、飽和シランは、飽和アルコキシシラン、飽和アルキルシランまたはそれらの組み合わせである。
【００４９】
飽和シランの例は、テトラエトキシシラン、トリエトキシシラン、テトラプロピルオキシシラン、トリプロピルオキシシランおよびそれらの任意の組み合わせを包含するが、これらに限定されない。
【００５０】
市販の飽和シランは、例えば、Zhangjiaguang Xinya Chemical Co., Ltd.製のテトレアエチルオルトシリケートである。
【００５１】
本発明のいくつかの態様において、飽和シランの量は、組成物の総重量に基づいて、０．２〜３重量％、好ましくは０．５〜１重量％である。
【００５２】
金属酸化物
本発明の金属酸化物は、ポリクロロプレンの硬化を促進する機能を有する一般的な金属酸化物を意味し、耐酸性接着剤の耐熱性を向上させる。好ましくは、金属酸化物は、酸化マグネシウム、酸化亜鉛およびそれらの組み合わせから選択される。より好ましくは、酸化マグネシウムは活性酸化マグネシウムであり、酸化亜鉛は活性酸化亜鉛である。
【００５３】
市販の金属酸化物は、例えば、協和化学工業株式会社製のKyowamag 150；および正同化学工業株式会社製のAZOである。
【００５４】
本発明のいくつかの態様において、金属酸化物の量は、組成物の総重量に基づいて、０．２〜４重量％、好ましくは０．４〜３重量％である。
【００５５】
フィルム形成剤
本発明のフィルム形成剤は、スチレン−ブタジエン−スチレン（ＳＢＳ）ブロックコポリマーおよびスチレン−イソプレン−スチレン（ＳＩＳ）ブロックコポリマー、スチレン−エチレン−ブチレン−スチレン（ＳＥＢＳ）ブロックコポリマー、スチレン−エチレン−プロピレン−スチレン（ＳＥＰＳ）ブロックコポリマー、エチレンプロピレンメチレン（ＥＰＭ）、エチレンプロピレンジエンメチレン（ＥＰＤＭ）およびそれらの任意の組み合わせを包含するが、これらに限定されない。
【００５６】
市販のフィルム形成剤は、例えば、Kraton社製のKraton D1102 JおよびMD 1648である。
【００５７】
本発明のいくつかの態様において、フィルム形成剤の量は、組成物の総重量に基づいて、０．３〜２重量％、好ましくは０．５〜１重量％である。
【００５８】
好ましい態様において、耐酸性接着剤組成物は下記：
（ａ）８〜２５重量％の少なくとも１つのポリクロロプレンゴム；
（ｂ）０．２〜１重量％の少なくとも１つのエポキシシラン；
（ｃ）０．２〜２重量％の少なくとも１つのアミノシラン；
（ｄ）０．２〜２重量％の少なくとも１つの不飽和シラン；
（ｅ）１〜５重量％の少なくとも１つの安定剤；
（ｆ）４〜１０重量％の少なくとも１つの粘着付与剤；
（ｇ）０．３〜１０重量％の少なくとも１つの接着促進剤；
（ｈ）２０〜８０重量％の少なくとも１つの有機溶媒；
（ｉ）０．２〜３重量％の少なくとも１つの飽和シラン；
（ｊ）０．３〜２重量％の少なくとも１つのフィルム形成剤；および
（ｋ）０．２〜４重量％の少なくとも１つの金属酸化物；
を含んでなり、これら全成分の重量％の合計は１００重量％である。
【００５９】
耐酸性接着剤組成物は、下記工程：
ａ）ポリクロロプレンゴムを粉砕する工程；
ｂ）粉砕したポリクロロプレンゴムを場合により添加されてよい金属酸化物と一緒に、８５℃以下の所望の温度で加熱し、ロールミルによりポリクロロプレンゴムシートを形成する工程；
ｃ）有機溶媒、不飽和シランおよび場合により添加されてよい飽和シランを混合し、均一な混合物を生成する工程；
ｄ）工程ｂ）のポリクロロプレンゴムシートを工程ｃ）の均一な混合物に溶解し、溶液を生成する工程；
ｅ）場合により、該溶液に粘着付与剤、接着促進剤、フィルム形成剤および安定剤を添加し、所望の温度で、例えば２５〜４０℃の範囲の温度で溶液を撹拌する工程；
ｆ）エポキシシランおよびアミンシランを混合する工程；および
ｇ）エポキシシランおよびアミンシランの混合物を、工程ｄ）または工程ｅ）の溶液に添加する工程；
によって、窒素ガスによる保護を伴って製造してよい。
【００６０】
本発明の耐酸性接着剤の初期剥離強度は、下記工程：
ａ）未処理ポリマーおよび金属を耐酸性接着剤で接着することにより積層体を形成する工程；
ｂ）耐酸性接着剤を硬化させるために積層体を加熱する工程；
ｃ）未処理ポリマーおよび金属を互いに１８０°の角度で剥離する工程；および
ｄ）未処理ポリマーおよび金属が所定の距離に引き離されたときの力を、耐酸性接着剤の初期剥離強度として記録する工程
によって評価してよい。
【００６１】
本発明の耐酸性接着剤の最終剥離強度は、下記工程：
ａ）未処理ポリマーおよび金属を耐酸性接着剤で接着することにより積層体を形成する工程；
ｂ）耐酸性接着剤を硬化させるために積層体を加熱する工程；
ｃ）積層体を電解質溶液に浸漬する工程；
ｄ）電解質溶液から積層体を取り出し、２５℃、５５％の相対湿度で積層体を保存する工程；
ｅ）未処理ポリマーおよび金属を互いに１８０°の角度で剥離する工程；および
ｆ）未処理ポリマーおよび金属が所定の距離に引き離されたときの力を、耐酸性接着剤の最終剥離強度として記録する工程
によって評価してよい。
【００６２】
本発明の耐酸性接着剤の保存性は、下記工程：
ａ）窒素ガスによる保護を伴って密封容器に耐酸性接着剤を保存する工程；
ｂ）密封容器から耐酸性接着剤を取り出し、耐酸性接着剤の初期剥離強度および最終剥離強度を測定する工程；および
ｃ）最終剥離強度が初期剥離強度の所定の割合以上であれば、耐酸性接着剤の保存性を「合格」とランク付けし、最終剥離強度が初期剥離強度の所定の割合未満であれば、耐酸性接着剤の保存性を「不合格」とランク付けする工程
によって評価してよい。
【００６３】
本発明の耐酸性接着剤組成物は、未処理ポリマーおよび金属を接着するための優れた初期剥離強度を有する。また、接合されたポリマーおよび金属を電解質溶液に浸漬した後、耐酸性接着剤組成物の最終剥離強度は初期剥離強度と比べてあまり低下せず、これは、接着剤組成物が良好な耐酸性を有することを示している。別の態様では、耐酸性接着剤組成物はまた、窒素ガスによる保護を伴って５〜１５℃で６か月間、密封容器中で保存した後、良好な保存性も有している。
【実施例】
【００６４】
本発明は、以下の実施例を参照して更に詳細に説明および例示される。実施例は、当業者が本発明をよりよく理解および実施するのを助けることを意図しているが、本発明の範囲を制限することを意図していない。実施例における全ての数は、特に明記していない限り重量に基づく。
【００６５】
試験方法
初期剥離強度試験
アルミニウム箔および未処理共重合ポリプロピレンフィルムを、１５０ｇ／ｍ２の量で適用した耐酸性接着剤により接合し、積層試料を作製した。積層試料を８０℃で２分間加熱し、室温で冷却した。アルミニウム箔および未処理共重合ポリプロピレンフィルムを、Zwick/Roell Z010（１ｋＮ）を用いて５０ｍｍ／分の速度、１８０°の角度で互いに剥離した。初期剥離強度試験は、２５℃および相対湿度５５％で実施した。初期剥離強度試験は、耐酸性接着剤を適用して１５分以内の積層試料について実施した。アルミニウム箔および未処理共重合ポリプロピレンフィルムを１ｃｍ引き離し、そのときの力を耐酸性接着剤の初期剥離強度として記録した。
【００６６】
最終剥離強度試験
アルミニウム箔および未処理共重合ポリプロピレンフィルムを、１５０ｇ／ｍ２の量で適用した耐酸性接着剤により接合し、積層試料を作製した。積層試料を８０℃で２分間加熱し、室温で冷却した。積層試料を、６０℃で２週間、電解質溶液（Guangzhou Tianci社製JN90652）に浸漬した。積層試料を電解質溶液から取り出し、２５℃、相対湿度５５％で２４時間保存した。アルミニウム箔および未処理共重合ポリプロピレンフィルムを、Zwick/Roell Z010（１ｋＮ）を用いて５０ｍｍ／分の速度、１８０°の角度で互いに剥離した。最終剥離強度試験は、２５℃および相対湿度５５％で実施した。アルミニウム箔および未処理共重合ポリプロピレンフィルムを１ｃｍ引き離し、そのときの力を耐酸性接着剤の最終剥離強度として記録した。
【００６７】
保存性試験
耐酸性接着剤を、窒素ガスによる保護を伴って、密閉金属容器において５〜１５℃で６か月保存した。
密閉金属容器から耐酸性接着剤を取り出し、上述したように初期剥離強度および最終剥離強度の試験を実施した。
最終剥離強度が初期剥離強度の６０％以上であった場合、耐酸性接着剤の保存性を「合格」とランク付けし、；最終剥離強度が初期剥離強度の６０％未満であった場合、耐酸性接着剤の保存性を「不合格」とランク付けした。
【００６８】
実施例１〜１３
耐酸性接着剤組成物試料は、下記から選択される成分を混合することにより、表１Ａおよび表１Ｂに従って調製した：
ポリクロロプレンゴム（東ソー株式会社製Skyprene 580H）；
ポリクロロプレンゴム（東ソー株式会社製Skprene G-40S-1）；
ポリクロロプレンゴム（東ソー株式会社製Skyprene Y-30S）；
ロジン変性フェノール樹脂（荒川化学株式会社製Tamanol 803L）；
塩素化ポリプロピレン（東洋紡株式会社製Hardren DX-526P）；
変性ポリオレフィン樹脂（日本製紙株式会社製AUROREN 550S）；
スチレン−ブタジエン−スチレンポリマー（Kraton社製Kraton D1102 J）；
メチルシクロヘキサン（SK Chemicals社製ＭＣＨ）；
シクロヘキサン（SK Chemicals社製ＣＨ）；
酢酸エチル（SK Chemicals社製ＥＡ）；
活性酸化マグネシウム（協和化学工業株式会社製Kyowamag 150）；
活性酸化亜鉛（正同化学工業株式会社製AZO）；
ビニルトリメトキシシラン（信越化学工業株式会社製KBM 1003）；
３−グリシドキシプロピルトリメトキシシラン（信越化学工業株式会社製KBM 403）；
Ｎ−（β−アミノエチル）−γ−アミノプロピルトリメトキシシラン（信越化学工業株式会社製KBM 603）；
テトレアエチルオルトシリケート（Zhangjiaguang Xinya Chemical Co., Ltd.製）；
アクリル変性塩素化ポリプロピレン（Changzhou Hengbang Chemical Co., Ltd.製XM-200）；および
アクリル変性ポリオレフィン樹脂（日本製紙株式会社製AUROREN 350S）；
【００６９】
【表１Ａ】
2021516266.tif 000004
【００７０】
【表１Ｂ】
2021516266.tif 000005
【００７１】
表２Ａおよび表２Ｂに、耐酸性接着剤組成物の性能を報告する。実施例１〜４、９、１１および１２の耐酸性接着剤試料は、優れた初期剥離強度および電解質溶液に浸漬した後の最終剥離強度を有していた。また、耐酸性接着剤組成物の最終剥離強度は、初期剥離強度と比べてあまり低下しなかった。
【００７２】
実施例５に示されているように耐酸性接着剤組成物にシラン化合物が含まれない場合、耐酸性接着剤組成物試料は、実施例１〜４の耐酸性接着剤組成物と比べて小さい初期剥離強度を有していた。また、実施例５の耐酸性接着剤組成物試料は、弱い最終剥離強度、乏しい耐酸性および乏しい保存性を示した。
【００７３】
実施例６に示されているように耐酸性接着剤組成物に不飽和シランが含まれない場合、耐酸性接着剤組成物試料は、実施例１〜４の耐酸性接着剤組成物と比べて小さい初期剥離強度を有していた。また、実施例６の耐酸性接着剤組成物試料は、弱い最終剥離強度および乏しい耐酸性を示した。
【００７４】
実施例７に示されているように耐酸性接着剤組成物にエポキシシランが含まれない場合、耐酸性接着剤組成物試料は、弱い初期剥離強度、弱い最終剥離強度、乏しい耐酸性および乏しい保存性を示した。
【００７５】
実施例８に示されているように耐酸性接着剤組成物にアミンシランが含まれない場合、耐酸性接着剤組成物試料は、実施例１〜４の耐酸性接着剤組成物と比べて小さい初期剥離強度を有していた。また、実施例８の耐酸性接着剤組成物試料は、弱い最終剥離強度、乏しい耐酸性および乏しい保存性を示した。
【００７６】
実施例９に示されているように耐酸性接着剤組成物に飽和シランが含まれない場合、耐酸性接着剤組成物試料は、優れた初期剥離強度、最終剥離強度および耐酸性を示したが、乏しい保存性を示した。従って、飽和シランの配合は、耐酸性接着剤組成物の保存性を改善することができる。
【００７７】
実施例１０に示されているように耐酸性接着剤組成物に過剰量の飽和シランが含まれる場合、耐酸性接着剤組成物試料は、顕著に弱い初期剥離強度および最終剥離強度を示したが、良好な保存性を示した。
【００７８】
実施例１１に示されているように耐酸性接着剤組成物に安定剤が含まれない場合、耐酸性接着剤組成物試料は、優れた初期剥離強度、最終剥離強度および耐酸性を示したが、乏しい保存性を示した。従って、安定剤の配合は、耐酸性接着剤組成物の保存性を改善することができる。
【００７９】
実施例１２に示されているように耐酸性接着剤組成物に過剰量の安定剤が含まれる場合、耐酸性接着剤組成物試料は、優れた初期剥離強度を示したが、比較的弱い最終剥離強度、および乏しい保存性を示した。
【００８０】
実施例１３に示されているように安定剤を非ハロゲン化アクリル変性ポリオレフィン樹脂に置き換えた場合、耐酸性接着剤組成物試料は、実施例１〜４の耐酸性接着剤組成物と比べて小さい初期剥離強度を有していた。また、実施例８の耐酸性接着剤組成物試料は、弱い最終剥離強度、乏しい耐酸性および乏しい保存性を示した。
【００８１】
【表２Ａ】
2021516266.tif 000006
【００８２】
【表２Ｂ】
2021516266.tif 000007
【国際調査報告】
2021516266.tif 000008
2021516266.tif 000009